Brevet FR3074717A1 (20190614)

REVENDICATIONS1. Procédé de production d'une tôle de brasage multicouche en aluminium qui comprend une âme faite d'un alliage 3xxx comprenant 0,1 à 0,25 % en poids de Mg, une couche de brasage faite d'un alliage 4xxx sur une ou les deux faces de l'âme, et facultativement une couche intermédiaire entre l'âme et la couche de brasage sur une ou les deux faces de l'âme, le procédé comprenant les étapes successives suivantes : - la fourniture des couches à assembler ou la coulée simultanée des couches pour obtenir un sandwich ; - le laminage du sandwich résultant pour obtenir une tôle ; et - le traitement de la surface de la tôle avec un décapant alcalin ou acide.\n<CLM>\1\tProcédé selon la revendication 1, dans lequel l'alliage 3xxx de l'âme comprend, en % en poids : jusqu'à 0,7 % de Si, jusqu'à 0,7 % de Fe, 0,3 à 1,1 % de Cu, 0,5 à 1,8 % de Mn, jusqu'à 0,3 % de Ti, 0,1 à 0,25 % de Mg, jusqu'à 0,1 % de Zn, Zr et/ou Cr et/ou V chacun jusqu'à 0,3 %, d'autres éléments à moins de 0,05 % chacun et à moins de 0,15 % au total, le reste étant de l'aluminium.\n<CLM>\1\tProcédé selon la revendication 1 ou 2, dans lequel l'âme comprend 0,1 à 0,18 % en poids de Mg.\n<CLM>\1\tProcédé selon l'une quelconque des revendications précédentes, dans lequel l'alliage 4xxx de la couche de brasage comprend, en % en poids : 7 à 13 % de Si, jusqu'à 0,7 % de Fe, jusqu'à 0,5 % de Cu, jusqu'à 0,3 % de Bi, jusqu'à 500 ppm de Sr, d'autres 24 éléments à moins de 0,05 % chacun et à moins de 0,15 % au total, le reste étant de l'aluminium.\n<CLM>\1\tProcédé selon l'une quelconque des revendications précédentes, dans lequel la couche 5 intermédiaire comprend, en % en poids : jusqu'à 0,5 % de Si, jusqu'à 0,7 % de Fe, jusqu'à 0,3 % de Cu, jusqu'à 1,5 % de Mn, jusqu'à 1 % de Mg, jusqu'à 0,3 % de Ti, d'autres éléments à moins de 0,05 % chacun et à moins de 0,15 % au total, le reste étant de l'aluminium. 10\n<CLM>\1\tProcédé selon l'une quelconque des revendications précédentes, dans lequel la surface de la tôle est traitée avec un décapant acide.\n<CLM>\1\tProcédé selon l'une quelconque des revendications précédentes, dans lequel le décapant 15 acide est un mélange de H2SO4 et de HF.\n<CLM>\1\tProcédé selon l'une quelconque des revendications précédentes, dans lequel la surface de la tôle est traitée à une température de 20 à 100°C pendant 3 à 80 s. 20\n<CLM>\1\tTôle de brasage multicouche en aluminium comprenant : - une âme faite d'un alliage 3xxx comprenant 0,1 à 0,25 % en poids de Mg ; - une couche de brasage faite d'un alliage 4xxx 25 comprenant du Bi sur une ou les deux faces de l'âme ; et - facultativement une couche intermédiaire entre l'âme et la couche de brasage sur une ou les deux faces de l'âme, 25 dans laquelle la tôle de brasage multicouche en aluminium est traitée en surface avec un décapant alcalin ou acide avant une étape de brasage.\n<CLM>\1\tUtilisation d'une tôle de brasage multicouche 5 en aluminium dans un procédé de brasage sans flux sous atmosphère contrôlée (CAB), dans laquelle la tôle de brasage multicouche en aluminium est telle qu'obtenue selon le procédé des revendications 1 à 8, pour stabiliser la performance du brasage. 10\n<CLM>\1\tProcédé de production d'une pièce brasée, comprenant les étapes successives suivantes : - la fourniture d'au moins une tôle de brasage multicouche en aluminium comprenant une âme faite d'un alliage 3xxx comprenant 0,1 à 0,25 % en poids de Mg, 15 une couche de brasage faite d'un alliage 4xxx sur une ou les deux faces de l'âme, et facultativement une couche intermédiaire entre l'âme et la couche de brasage sur une ou les deux faces de l'âme, dans lequel la tôle de brasage multicouche en aluminium est traitée 20 en surface avec un décapant alcalin ou acide ; et - un brasage selon un procédé de brasage sans flux sous atmosphère contrôlée (CAB).